(57)【特許請求の範囲】
【請求項１】
水硬性粉体、下記（Ａ）成分、下記（Ｂ）成分及び水を含有する、気泡含有水硬性組成物であって、
水硬性粉体１００質量部に対し（Ａ）成分を０．０１質量部以上１質量部以下含有し、
水硬性粉体１００質量部に対し（Ｂ）成分を０．０１質量部以上１質量部以下含有する、
気泡含有水硬性組成物。
＜（Ａ）成分＞
下記共重合体（ＡＸ）、共重合体（ＡＹ）及び共重合体（ＡＺ）から選ばれる１種以上の共重合体
〔共重合体（ＡＸ）〕
下記一般式（Ａ１）で表される単量体（Ａ１’）と下記一般式（Ａ２）で表される単量体（Ａ２’）とを含む単量体を重合して得られる共重合体
【化１】
0006305888.tif 000013
〔式中、
Ｒ１、Ｒ２：それぞれ独立に、水素原子又はメチル基
ｍ１：０以上２以下の整数
ＡＯ：炭素数２又は３のアルキレンオキシ基
ｎ１：ＡＯの平均付加モル数であって、４以上３００以下の数
Ｘ：水素原子又は炭素数１以上３以下のアルキル基
を示す。〕
【化２】
0006305888.tif 000014
〔式中、
Ｒ３、Ｒ４、Ｒ５：それぞれ独立に、水素原子、メチル基、又は（ＣＨ２）ｍ２ＣＯＯＭ２
Ｍ１、Ｍ２：それぞれ独立に、対イオンを示し、水素イオン、アルカリ金属イオン、アルカリ土類金属イオン（１／２イオン）、有機アンモニウムイオン、又はアンモニウムイオン
ｍ２：０以上２以下の整数
を示す。〕
〔共重合体（ＡＹ）〕
前記一般式（Ａ２）で表される単量体（Ａ２’）と下記一般式（Ａ３）で表される単量体（Ａ３’）とを含む単量体を重合して得られる共重合体
ＹＯ（Ｒ６Ｏ）ｎ２Ｒ７            （Ａ３）
〔式中、
Ｙ：炭素数２以上５以下のアルケニル基
Ｒ６Ｏ：同一又は異なって、炭素数２以上１８以下のアルキレンオキシ基
ｎ２：Ｒ６Ｏで表されるアルキレンオキシ基の平均付加モル数を表し、４以上３００以下の数
Ｒ７：水素原子又は炭素数１以上３０以下の炭化水素基
を示す。〕
〔共重合体（ＡＺ）〕
不飽和アルコールアルキレンオキサイド系化合物に由来する下記式（Ａ４）で示される構成単位（Ａ４’）、不飽和カルボン酸系化合物に由来する下記式（Ａ５）で示される構成単位（Ａ５’）及び下記式（Ａ６）で示される構成単位（Ａ６’）を含んで構成されるポリカルボン酸系共重合体であって、
該重合体の主鎖骨格に結合するグラフト鎖は主としてエチレンオキサイドから構成されるポリアルキレンオキサイド鎖を含み、該グラフト鎖の末端は水酸基であり、
該構成単位（Ａ４’）におけるポリアルキレンオキサイド鎖の水酸基側末端部が、炭素数３又は４のアルキレンオキサイドを、該アルキレンオキサイド鎖の全モル量に対して０．１モル％以上３０モル％以下の割合で有する、
ポリカルボン酸系共重合体
【化３】
0006305888.tif 000015
〔式中、
Ｒ８、Ｒ９、Ｒ１０：それぞれ独立に、水素原子又は炭素数１以上２２以下の炭化水素基
Ｚ１：−（ＣＨ２）ｂＯ−で表される基
ＡＯ：炭素数２以上４以下のアルキレンオキシ基
ａ：アルキレンオキサイドの平均付加モル数であって、１以上２００以下の数
ｂ：１以上２０以下の整数
を示す。〕
【化４】
0006305888.tif 000016
〔式中、
Ｒ１１、Ｒ１２、Ｒ１３、Ｒ１４：それぞれ独立に、水素原子又は炭素数１以上２２以下の炭化水素基、−ＣＯＯＨ、−ＣＯＯＭ３、−ＣＯＯＺ２を表すか、あるいはＲ１１とＲ１２、若しくはＲ１３とＲ１４は一緒になって酸無水物を形成する。
Ｍ３：対イオンを示し、アルカリ金属イオン、アルカリ土類金属イオン（１／２イオン）、アンモニウムイオン、又はアルカノールアンモニウムイオン、
Ｚ２：炭素数１以上２２以下の炭化水素基又は−（ＡＯ）ｃ−Ｒ１５で表される基
ＡＯ：炭素数２以上４以下のアルキレンオキシ基
ｃ：アルキレンオキサイドの平均付加モル数であって、１以上２００以下の数
Ｒ１５：水素原子又は炭素数１以上２２以下の炭化水素基
を示す。〕
【化５】
0006305888.tif 000017
〔式中、
Ｚ３：二塩基酸とポリアルキレンポリアミンを縮合させたポリアミドポリアミン及び／又は該ポリアミドポリアミンの活性イミノ基、アミノ基、アミド残基１当量に対して炭素数２以上４以下のアルキレンオキサイドを０．１モル以上１０モル以下付加させたポリアミドポリアミン変性物が、アミド結合を介して主鎖の炭素原子と結合する基
を示す。〕
＜（Ｂ）成分＞
直鎖アルキル基の炭素数が８以上１０以下の直鎖アルキルスルホン酸及びその塩、並びに直鎖アルキル基の炭素数が８以上１０以下の直鎖アルキル硫酸エステル及びその塩から選ばれる１種以上の化合物
【請求項２】
（Ａ）成分と（Ｂ）成分の質量比が、（Ａ）／（Ｂ）で、０．１以上２以下である、請求項１に記載の気泡含有水硬性組成物。
【請求項３】
（Ａ）成分と（Ｂ）成分と水とを含有する液体組成物を起泡させて得られた気泡を含有する、請求項１又は２記載の気泡含有水硬性組成物。
【請求項４】
次の工程１及び工程２を含む、気泡含有水硬性組成物の製造方法。
＜工程１＞
下記（Ａ）成分と下記（Ｂ）成分と水とを含有する液体組成物を起泡させて気泡を得る工程。
＜工程２＞
工程１で得られた気泡と水硬性粉体とを混練する工程であって、水硬性粉体１００質量部に対して工程１で用いた（Ａ）成分が０．０１質量部以上１質量部以下であり、水硬性粉体１００質量部に対して工程１で用いた（Ｂ）成分が０．０１質量部以上１質量部以下である、工程。
＜（Ａ）成分＞
下記共重合体（ＡＸ）、共重合体（ＡＹ）及び共重合体（ＡＺ）から選ばれる１種以上の共重合体
〔共重合体（ＡＸ）〕
下記一般式（Ａ１）で表される単量体（Ａ１’）と下記一般式（Ａ２）で表される単量体（Ａ２’）とを含む単量体を重合して得られる共重合体
【化６】
0006305888.tif 000018
〔式中、
Ｒ１、Ｒ２：それぞれ独立に、水素原子又はメチル基
ｍ１：０以上２以下の整数
ＡＯ：炭素数２又は３のアルキレンオキシ基
ｎ１：ＡＯの平均付加モル数であって、４以上３００以下の数
Ｘ：水素原子又は炭素数１以上３以下のアルキル基
を示す。〕
【化７】
0006305888.tif 000019
〔式中、
Ｒ３、Ｒ４、Ｒ５：それぞれ独立に、水素原子、メチル基、又は（ＣＨ２）ｍ２ＣＯＯＭ２
Ｍ１、Ｍ２：それぞれ独立に、対イオンを示し、水素イオン、アルカリ金属イオン、アルカリ土類金属イオン（１／２イオン）、有機アンモニウムイオン、又はアンモニウムイオン
ｍ２：０以上２以下の整数
を示す。〕
〔共重合体（ＡＹ）〕
前記一般式（Ａ２）で表される単量体（Ａ２’）と下記一般式（Ａ３）で表される単量体（Ａ３’）とを含む単量体を重合して得られる共重合体
ＹＯ（Ｒ６Ｏ）ｎ２Ｒ７            （Ａ３）
〔式中、
Ｙ：炭素数２以上５以下のアルケニル基
Ｒ６Ｏ：同一又は異なって、炭素数２以上１８以下のアルキレンオキシ基
ｎ２：Ｒ６Ｏで表されるアルキレンオキシ基の平均付加モル数を表し、４以上３００以下の数
Ｒ７：水素原子又は炭素数１以上３０以下の炭化水素基
を示す。〕
〔共重合体（ＡＺ）〕
不飽和アルコールアルキレンオキサイド系化合物に由来する下記式（Ａ４）で示される構成単位（Ａ４’）、不飽和カルボン酸系化合物に由来する下記式（Ａ５）で示される構成単位（Ａ５’）及び下記式（Ａ６）で示される構成単位（Ａ６’）を含んで構成されるポリカルボン酸系共重合体であって、
該重合体の主鎖骨格に結合するグラフト鎖は主としてエチレンオキサイドから構成されるポリアルキレンオキサイド鎖を含み、該グラフト鎖の末端は水酸基であり、
該構成単位（Ａ４’）におけるポリアルキレンオキサイド鎖の水酸基側末端部が、炭素数３又は４のアルキレンオキサイドを、該アルキレンオキサイド鎖の全モル量に対して０．１モル％以上３０モル％以下の割合で有する、
ポリカルボン酸系共重合体
【化８】
0006305888.tif 000020
〔式中、
Ｒ８、Ｒ９、Ｒ１０：それぞれ独立に、水素原子又は炭素数１以上２２以下の炭化水素基
Ｚ１：−（ＣＨ２）ｂＯ−で表される基
ＡＯ：炭素数２以上４以下のアルキレンオキシ基
ａ：アルキレンオキサイドの平均付加モル数であって、１以上２００以下の数
ｂ：１以上２０以下の整数
を示す。〕
【化９】
0006305888.tif 000021
〔式中、
Ｒ１１、Ｒ１２、Ｒ１３、Ｒ１４：それぞれ独立に、水素原子又は炭素数１以上２２以下の炭化水素基、−ＣＯＯＨ、−ＣＯＯＭ３、−ＣＯＯＺ２を表すか、あるいはＲ１１とＲ１２、若しくはＲ１３とＲ１４は一緒になって酸無水物を形成する。
Ｍ３：対イオンを示し、アルカリ金属イオン、アルカリ土類金属イオン（１／２イオン）、アンモニウムイオン、又はアルカノールアンモニウムイオン、
Ｚ２：炭素数１以上２２以下の炭化水素基又は−（ＡＯ）ｃ−Ｒ１５で表される基
ＡＯ：炭素数２以上４以下のアルキレンオキシ基
ｃ：アルキレンオキサイドの平均付加モル数であって、１以上２００以下の数
Ｒ１５：水素原子又は炭素数１以上２２以下の炭化水素基
を示す。〕
【化１０】
0006305888.tif 000022
〔式中、
Ｚ３：二塩基酸とポリアルキレンポリアミンを縮合させたポリアミドポリアミン及び／又は該ポリアミドポリアミンの活性イミノ基、アミノ基、アミド残基１当量に対して炭素数２以上４以下のアルキレンオキサイドを０．１モル以上１０モル以下付加させたポリアミドポリアミン変性物が、アミド結合を介して主鎖の炭素原子と結合する基
を示す。〕
＜（Ｂ）成分＞
直鎖アルキル基の炭素数が８以上１０以下の直鎖アルキルスルホン酸及びその塩、並びに直鎖アルキル基の炭素数が８以上１０以下の直鎖アルキル硫酸エステル及びその塩から選ばれる１種以上の化合物
【請求項５】
工程１での（Ａ）成分と（Ｂ）成分の質量比が、（Ａ）／（Ｂ）で、０．１以上２以下である、請求項４に記載の気泡含有水硬性組成物の製造方法。
【発明の詳細な説明】
【技術分野】
【０００１】
本発明は、気泡含有水硬性組成物及び気泡含有水硬性組成物の製造方法に関する。
【背景技術】
【０００２】
水硬性粉体（セメントや石膏など）は水と反応して強固な硬化体となる。硬化する前に、予め起泡剤を添加して系中に気泡を存在させておくことで、硬化体密度を低減することができる。硬化体密度の低減は、単位体積当たりの水硬性粉体の使用量の低減と軽量化につながり、製造された硬化体コストや輸送コストを削減できるため、起泡剤は非常に有用な添加剤である。しかし、硬化体密度が低下すると同時に強度も低下することが知られているため、強度と硬化体密度のトレードオフが課題であった。
【０００３】
特許文献１には、石膏及び水と組み合わせて、式Ｈ（ＣＨ２）ｎＯＳＯ３−Ｍ＋（式中、ｎは６〜１６であり、アルキルサルフェート組成物中の炭素原子の平均数は１０〜１１の範囲であり、Ｍは１価のカチオンである）のアルキルサルフェートを含む界面活性剤組成物を含有する石膏プラスター組成物が開示されている。
【０００４】
特許文献２には、ナフタレンスルホン酸塩ホルムアルデヒド縮合物、メラミンスルホン酸塩ホルムアルデヒド縮合物及びポリアルキレングリコール（メタ）アクリレート共重合物からなる群より選ばれた１種以上の水溶性高分子と、アルキル硫酸エステル塩とを含有した石膏スラリー用分散剤が開示されている。
【先行技術文献】
【特許文献】
【０００５】
【特許文献１】特表２００４−５２９０５０号公報
【特許文献２】特開２００３−２０２６２号公報
【発明の概要】
【発明が解決しようとする課題】
【０００６】
本発明は、強度の高い硬化体が得られる気泡含有水硬性組成物及びその製造方法を提供する。
【課題を解決するための手段】
【０００７】
本発明は、
水硬性粉体、下記（Ａ）成分、下記（Ｂ）成分及び水を含有する、気泡含有水硬性組成物であって、
水硬性粉体１００質量部に対し（Ａ）成分を０．０１質量部以上１質量部以下含有し、
水硬性粉体１００質量部に対し（Ｂ）成分を０．０１質量部以上１質量部以下含有する、
気泡含有水硬性組成物に関する。
＜（Ａ）成分＞
下記共重合体（ＡＸ）、共重合体（ＡＹ）及び共重合体（ＡＺ）から選ばれる１種以上の共重合体
〔共重合体（ＡＸ）〕
下記一般式（Ａ１）で表される単量体（Ａ１’）と下記一般式（Ａ２）で表される単量体（Ａ２’）とを含む単量体を重合して得られる共重合体
【０００８】
【化１】
0006305888.tif 000002
【０００９】
〔式中、
Ｒ１、Ｒ２：それぞれ独立に、水素原子又はメチル基
ｍ１：０以上２以下の整数
ＡＯ：炭素数２又は３のアルキレンオキシ基
ｎ１：ＡＯの平均付加モル数であって、４以上３００以下の数
Ｘ：水素原子又は炭素数１以上３以下のアルキル基
を示す。〕
【００１０】
【化２】
0006305888.tif 000003
【００１１】
〔式中、
Ｒ３、Ｒ４、Ｒ５：それぞれ独立に、水素原子、メチル基、又は（ＣＨ２）ｍ２ＣＯＯＭ２
Ｍ１、Ｍ２：それぞれ独立に、対イオンを示し、水素イオン、アルカリ金属イオン、アルカリ土類金属イオン（１／２イオン）、有機アンモニウムイオン、又はアンモニウムイオン、
ｍ２：０以上２以下の整数
を示す。〕
〔共重合体（ＡＹ）〕
前記一般式（Ａ２）で表される単量体（Ａ２’）と下記一般式（Ａ３）で表される単量体（Ａ３’）とを含む単量体を重合して得られる共重合体
ＹＯ（Ｒ６Ｏ）ｎ２Ｒ７            （Ａ３）
〔式中、
Ｙ：炭素数２以上５以下のアルケニル基
Ｒ６Ｏ：同一又は異なって、炭素数２以上１８以下のアルキレンオキシ基
ｎ２：Ｒ６Ｏで表されるアルキレンオキシ基の平均付加モル数を表し、４以上３００以下の数
Ｒ７：水素原子又は炭素数１以上３０以下の炭化水素基
を示す。〕
〔共重合体（ＡＺ）〕
不飽和アルコールアルキレンオキサイド系化合物に由来する下記式（Ａ４）で示される構成単位（Ａ４）、不飽和カルボン酸系化合物に由来する下記式（Ａ５）で示される構成単位（Ａ５）及び下記式（Ａ６）で示される構成単位（Ａ６）を含んで構成されるポリカルボン酸系共重合体であって、
該重合体の主鎖骨格に結合するグラフト鎖は主としてエチレンオキサイドから構成されるポリアルキレンオキサイド鎖を含み、該グラフト鎖の末端は水酸基であり、
該構成単位（Ａ４）におけるポリアルキレンオキサイド鎖の水酸基側末端部が、炭素数３又は４のアルキレンオキサイドを、該アルキレンオキサイド鎖の全モル量に対して０．１モル％以上３０モル％以下の割合で有する、
ポリカルボン酸系共重合体
【００１２】
【化３】
0006305888.tif 000004
【００１３】
〔式中、
Ｒ８、Ｒ９、Ｒ１０：それぞれ独立に、水素原子又は炭素数１以上２２以下の炭化水素基
Ｚ１：−（ＣＨ２）ｂＯ−で表される基
ＡＯ：炭素数２以上４以下のアルキレンオキシ基
ａ：アルキレンオキサイドの平均付加モル数であって、１以上２００以下の数
ｂ：１以上２０以下の整数
を示す。〕
【００１４】
【化４】
0006305888.tif 000005
【００１５】
〔式中、
Ｒ１１、Ｒ１２、Ｒ１３、Ｒ１４：それぞれ独立に、水素原子又は炭素数１以上２２以下の炭化水素基、−ＣＯＯＨ、−ＣＯＯＭ３、−ＣＯＯＺ２を表すか、あるいはＲ１１とＲ１２、若しくはＲ１３とＲ１４は一緒になって酸無水物を形成する。
Ｍ３：対イオンを示し、アルカリ金属イオン、アルカリ土類金属イオン（１／２イオン）、アンモニウムイオン、又はアルカノールアンモニウムイオン、
Ｚ２：炭素数１以上２２以下の炭化水素基又は−（ＡＯ）ｃ−Ｒ１５で表される基
ＡＯ：炭素数２以上４以下のアルキレンオキシ基
ｃ：アルキレンオキサイドの平均付加モル数であって、１以上２００以下の数
Ｒ１５：水素原子又は炭素数１以上２２以下の炭化水素基
を示す。〕
【００１６】
【化５】
0006305888.tif 000006
【００１７】
〔式中、
Ｚ３：二塩基酸とポリアルキレンポリアミンを縮合させたポリアミドポリアミン及び／又は該ポリアミドポリアミンの活性イミノ基、アミノ基、アミド残基１当量に対して炭素数２以上４以下のアルキレンオキサイドを０．１モル以上１０モル以下付加させたポリアミドポリアミン変性物が、アミド結合を介して主鎖の炭素原子と結合する基
を示す。〕
＜（Ｂ）成分＞
直鎖アルキル基の炭素数が８以上１０以下の直鎖アルキルスルホン酸及びその塩、並びに直鎖アルキル基の炭素数が８以上１０以下の直鎖アルキル硫酸エステル及びその塩から選ばれる１種以上の化合物
【００１８】
また、本発明は、次の工程１及び工程２を含む、気泡含有水硬性組成物の製造方法に関する。
＜工程１＞
前記（Ａ）成分と前記（Ｂ）成分と水とを含有する液体組成物を起泡させて気泡を得る工程。
＜工程２＞
工程１で得られた気泡と水硬性粉体とを混練する工程であって、水硬性粉体１００質量部に対して工程１で用いた（Ａ）成分が０．０１質量部以上１質量部以下であり、水硬性粉体１００質量部に対して工程１で用いた（Ｂ）成分が０．０１質量部以上１質量部以下である、工程。
【発明の効果】
【００１９】
本発明によれば、強度の高い硬化体が得られる気泡含有水硬性組成物及びその製造方法が提供される。
【発明を実施するための形態】
【００２０】
水硬性組成物に混入させる泡は、粒径が大きい方が硬化体の密度の低減には有利であるが、安定性は劣るため、均一に水硬性組成物中に分布させることが困難である。本発明では、（Ａ）成分が分散剤として機能し、（Ｂ）成分が起泡剤として機能し、これらを組み合わせることにより、比較的粒径の大きな泡が安定して均一に水硬性組成物中に存在するため、硬化体の密度が小さくなる気泡を混入させた水硬性組成物の硬化体の強度が下がりにくいと推定される。上記のように比較的粒径の大きな泡が安定して均一に水硬性組成物中に存在するのは、本発明の（Ａ）成分が（Ｂ）成分の起泡性と類似の性能を持ち、（Ｂ）成分の起泡性を阻害しないためであると考えられる。
【００２１】
＜（Ａ）成分＞
（Ａ）成分は、前記共重合体（ＡＸ）、共重合体（ＡＹ）及び共重合体（ＡＺ）から選ばれる１種以上の共重合体である。
【００２２】
〔共重合体（ＡＸ）〕
共重合体（ＡＸ）は、前記一般式（Ａ１）で表される単量体（Ａ１’）と前記一般式（Ａ２）で表される単量体（Ａ２’）とを含む単量体を重合して得られる共重合体である。なお、共重合体（ＡＸ）からは、共重合体（ＡＹ）と共重合体（ＡＺ）は除かれる。
【００２３】
一般式（Ａ１）中、Ｒ１、Ｒ２は、それぞれ、水素原子又はメチル基である。圧縮強度向上の観点から、Ｒ１は水素原子が好ましい。圧縮強度向上の観点から、Ｒ２はメチル基が好ましい。ｍ１は０以上２以下の整数であり、圧縮強度向上の観点から、０が好ましい。
ＡＯは炭素数２のアルキレンオキシ基及び炭素数３のアルキレンオキシ基から選ばれるアルキレンオキシ基であり、圧縮強度向上の観点から、炭素数２のアルキレンオキシ基が好ましい。
ｎ１は、ＡＯの平均付加モル数であり、４以上３００以下の数である。ｎ１は、凝結遅延を抑制する観点と圧縮強度向上の観点から、１００以上が好ましく、１０５以上がより好ましく、１１０以上が更に好ましく、共重合の容易性の観点と圧縮強度向上の観点から、２００以下が好ましく、１５０以下がより好ましい。ｎ１は、水硬性組成物の粘性を低減する観点と圧縮強度向上の観点から、４以上が好ましく、８以上がより好ましく、そして、５０以下が好ましく、３０以下がより好ましい。
Ｘは、水素原子又は炭素数１以上３以下のアルキル基であり、水硬性組成物の流動保持性の観点と圧縮強度向上の観点から、水素原子又はメチル基が好ましく、メチル基がより好ましい。
【００２４】
単量体（Ａ１’）としては、（１）メトキシポリエチレングリコール、メトキシポリプロピレングリコール、メトキシポリブチレングリコール、メトキシポリスチレングリコール、エトキシポリエチレンポリプロピレングリコール等の片末端アルキル封鎖ポリアルキレングリコールと、アクリル酸、メタクリル酸、及びマレイン酸から選ばれるカルボン酸とのエステル化物、（２）アクリル酸、メタクリル酸、及びマレイン酸から選ばれるカルボン酸へのエチレンオキサイド（以下、ＥＯと表記する場合もある）及び／又はプロピレンオキサイド（以下、ＰＯと表記する場合もある）付加物が挙げられる。単量体（Ａ１’）は、圧縮強度向上の観点から、メトキシポリエチレングリコールとアクリル酸又はメタリル酸とのエステル化物が好ましく、メトキシポリエチレングリコールとメタクリル酸とのエステル化物がより好ましい。
【００２５】
一般式（Ａ２）中、Ｒ３、Ｒ４、Ｒ５は、それぞれ独立に、水素原子、メチル基、又は（ＣＨ２）ｍ２ＣＯＯＭ２である。圧縮強度向上の観点から、Ｒ３、Ｒ５は、それぞれ、水素原子が好ましい。Ｒ４は、メチル基が好ましい。Ｍ１、Ｍ２は、それぞれ、対イオンを示し、水素イオン、アルカリ金属イオン、アルカリ土類金属イオン（１／２イオン）、アンモニウムイオン、アルキルアンモニウムイオン又は置換アルキルアンモニウムイオンであり、ナトリウムイオンが、圧縮強度向上の観点から、好ましい。
【００２６】
単量体（Ａ２’）としては、アクリル酸、メタクリル酸、クロトン酸等のモノカルボン酸系単量体、マレイン酸、イタコン酸、フマル酸等のジカルボン酸系単量体、及びこれらの無水物もしくは塩、例えばアルカリ金属塩、アルカリ土類金属塩、アンモニウム塩、水酸基が置換されていてもよいモノ、ジ、トリアルキル（炭素数２以上８以下）アンモニウム塩が挙げられる。圧縮強度向上の観点から、好ましくはアクリル酸、メタクリル酸、マレイン酸、及びこれらのアルカリ金属塩、並びに無水マレイン酸から選ばれる単量体であり、より好ましくはアクリル酸、メタクリル酸、及びこれらのアルカリ金属塩から選ばれる単量体である。メタクリル酸及びメタクリル酸のアルカリ金属塩から選ばれる単量体が更に好ましい。
【００２７】
共重合体（ＡＸ）は、単量体（Ａ１’）と単量体（Ａ２’）のモル比（Ａ１’）／（Ａ２’）は、水硬性組成物の流動保持性の観点と圧縮強度向上の観点から、５／９５以上が好ましく、８／９２以上がより好ましく、そして、５０／５０以下が好ましく、４０／６０以下がより好ましく、３８／６２以下が更に好ましい。
【００２８】
共重合体（ＡＸ）の全構成単量体中、単量体（Ａ１’）と単量体（Ａ２’）の合計量は、圧縮強度向上の観点から、９０質量％以上が好ましく、９５質量％以上がより好ましく、９８質量％以上が更に好ましく、実質１００質量％がより更に好ましい。
【００２９】
単量体（Ａ１’）と単量体（Ａ２’）の合計質量に対する単量体（Ａ２’）の質量の割合は、圧縮強度向上の観点から、４質量％以上が好ましく、５質量％以上がより好ましく、そして、２５質量％以下が好ましく、１６質量％以下がより好ましい。
【００３０】
共重合体（ＡＸ）の重量平均分子量は、水硬性組成物の流動保持性の観点と圧縮強度向上の観点から、２００００以上が好ましく、３００００以上がより好ましく、４００００以上が更に好ましく、そして、１５００００以下が好ましく、１０００００以下がより好ましい。なお、共重合体（ＡＸ）の重量平均分子量は、ゲルパーミエーションクロマトグラフィー法（ポリエチレングリコール換算）によるものであり、具体的な条件は後述の実施例の通りである。
【００３１】
共重合体（ＡＸ）は、例えば反応容器に水を仕込み昇温し、その中で単量体（Ａ１’）と単量体（Ａ２’）とを連鎖移動剤等の存在下、所定のモル比（Ａ１’）／（Ａ２’）で反応させ、熟成後、中和することにより製造することができる。
【００３２】
〔共重合体（ＡＹ）〕
共重合体（ＡＹ）は、前記一般式（Ａ２）で表される単量体（Ａ２’）と前記一般式（Ａ３）で表される単量体（Ａ３’）とを含む単量体を重合して得られる共重合体である。なお、共重合体（ＡＹ）からは、共重合体（ＡＸ）と共重合体（ＡＺ）は除かれる。
【００３３】
単量体（Ａ２’）は、共重合体（ＡＸ）で説明した単量体を使用する。好ましい単量体（Ａ２’）も共重合体（ＡＸ）と同じである。
【００３４】
また、単量体（Ａ３’）について、上記一般式（Ａ３）において、Ｙは、炭素数２以上５以下のアルケニル基を表し、圧縮強度向上の観点から、炭素数４又は５のアルケニル基がより好ましい。例えば、炭素数２のアルケニル基としてはビニル基等が好ましく、炭素数３のアルケニル基としてはアリル基等が好ましく、炭素数４のアルケニル基としてはメタリル基、３−ブテニル基、２−ブテニル基、１−メチル−２−プロペニル基等が好ましく、炭素数５のアルケニル基としては、３−メチル−３−ブテニル基、４−ペンテニル基、３−ペンテニル基、２−メチル−２−ブテニル基、２−メチル−３−ブテニル基、１，１−ジメチル−２−プロペニル基等が好ましい。中でも、メタリル基、３−メチル−３−ブテニル基が更に好ましい。
【００３５】
上記一般式（Ａ３）において、Ｒ６Ｏは、同一又は異なって、炭素数２以上１８以下のアルキレンオキシ基を表す。圧縮強度の向上の観点から、Ｒ６Ｏの炭素数は２以上であり、また、８以下が好ましく、４以下がより好ましい。そして、Ｒ６Ｏの炭素数は２以上８以下が好ましく、２以上４以下が好ましい。例えば、Ｒ６Ｏとしては、エチレンオキシ基、プロピレンオキシ基、ブチレンオキシ基、イソブチレンオキシ基、メチルエチレンオキシ基、オクチレンオキシ基、スチレンオキシ基等が挙げられ、圧縮強度の向上の観点から、エチレンオキシ基、プロピレンオキシ基が好ましく、エチレンオキシ基がより好ましい。
また、（Ｒ６Ｏ）ｎ２で表されるポリアルキレングリコール鎖は、２種以上のアルキレンオキシ基により形成されるものであってもよく、この場合は、２種以上のアルキレンオキシ基がランダム付加、ブロック付加、交互付加等のいずれの付加形態であってもよいが、圧縮強度向上の観点から、ランダム付加が好ましい。
【００３６】
上記一般式（Ａ３）ではまた、全アルキレンオキシ基１００モル％中に占めるエチレンオキシ基の割合が、分散性と圧縮強度向上の観点から、５０モル％以上であることが好適である。より好ましくは７０モル％以上、更に好ましくは８０モル％以上、より更に好ましくは９０モル％以上、また、１００モル％以下が好ましい。より更に好ましくは１００モル％、すなわちエチレンオキシ基のみによって、（Ｒ６Ｏ）ｎ２で表されるポリアルキレングリコール鎖が形成されることである。また、２種以上のアルキレンオキシ基を有する場合の組み合わせとしては、（エチレンオキシ基、プロピレンオキシ基）、（エチレンオキシ基、ブチレンオキシ基）、（エチレンオキシ基、スチレンオキシ基）が好ましい。中でも、（エチレンオキシ基、プロピレンオキシ基）がより好ましい。
【００３７】
上記アルキレンオキシ基の平均付加モル数（ポリアルキレングリコール鎖の平均鎖長）ｎ２は、４以上３００以下の数である。水硬性組成物の粘性を下げる観点と硬化遅延性を抑える観点と圧縮強度向上の観点から、ｎ２は２０以上が好ましく、３０以上がより好ましい。また、ｎ２は１００以下が好ましく、８０以下がより好ましく、６０以下が更に好ましい。
【００３８】
なお、ポリアルキレングリコール鎖の平均鎖長（アルキレンオキシ基の平均付加モル数）とは、ポリカルボン酸系共重合体が有する、上記ポリアルキレングリコールエーテル系単量体（Ａ３’）に由来するポリアルキレングリコール鎖１モル中に付加しているアルキレンオキシ基のモル数の平均値を意味する。
【００３９】
上記一般式（Ａ３）中、Ｒ７は、水素原子又は炭素数１以上３０以下の炭化水素基を表すが、炭化水素基の炭素数が増大するに従って疎水性が大きくなり、分散性が充分とはならないため、炭化水素基の炭素数としては、１以上２０以下が好ましい。より好ましくは１以上１２以下、更に好ましくは１以上１０以下、より更に好ましくは１以上６以下、より更に好ましくは１以上４以下である。
【００４０】
Ｒ７の上記炭化水素基としては、例えば、アルキル基（直鎖、分岐鎖又は環状）、フェニル基、アルキル置換フェニル基、アルケニル基、アルキニル基、アリール基等が、圧縮強度向上の観点から、好ましい。中でも、アルキル基（直鎖、分岐鎖又は環状）が好ましい。上記Ｒ７としてより好ましくは、水素原子、メチル基又はエチル基である。
【００４１】
単量体（Ａ３’）としては、例えば、不飽和アルコールにアルキレングリコール（アルキレンオキサイド）を付加反応して得ることができる。不飽和アルコールとしては、不飽和結合を有する基及び水酸基を有するものであれば特に限定されないが、圧縮強度向上の観点から、二重結合を有する基と水酸基とを有するものが好ましく、二重結合を有する基と水酸基とをそれぞれ１つずつ有するものがより好ましい。更に好ましくは、上記不飽和アルコールが、下記一般式（Ａ３−１）で表される化合物である形態である。
ＹＯ−（Ｒ６Ｏ）ｎ２’−Ｈ            （Ａ３−１）
〔式中、
Ｙ：炭素数２以上５以下のアルケニル基
Ｒ６Ｏ：同一又は異なって、炭素数２以上１８以下のアルキレンオキシ基
ｎ２’：Ｒ６Ｏで表されるアルキレンオキシ基の平均付加モル数を表し、０以上３００以下の数
を示す。〕
【００４２】
上記一般式（Ａ３−１）において、ｎ２’は、０以上３００以下の数であるが、圧縮強度向上の観点から、ｎ２’の範囲としては、０以上２００以下が好ましい。より好ましくは０以上１００以下、更に好ましくは０以上５０以下、より更に好ましくは０以上２５以下、より更に好ましくは０以上１０以下、より更に好ましくは０以上４以下である。また、ｎ２’は、１以上であることも好ましい。ｎ２’が１以上の場合、５０以下が好ましい。より好ましくは１以上２５以下、更に好ましくは１以上１０以下、より更に好ましくは１以上５以下、より更に好ましくは１以上３以下、より更に好ましくは１以上２以下、より更に好ましくは１である。更に、ｎ２’は０の場合も好ましい。ｎ２’が０の場合、上記一般式（Ａ３）で表される化合物は、Ｙが炭素数２以上５以下の不飽和アルコールに相当する。
【００４３】
上記不飽和アルコールの具体例としては、例えば、メタリルアルコール、アリルアルコール、３−メチル−３−ブテン−１−オール等のアルコールの他、これらアルコールのアルキレンオキサイド付加物等が挙げられ、アルキレンオキサイド付加物としては、圧縮強度向上の観点から、その平均付加モル数ｎ２’が比較的少ないものが好ましい。
【００４４】
上記不飽和アルコールの中でも、メタリルアルコール、アリルアルコール、３−メチル−３−ブテン−１−オール、メタリルアルコール−１ＥＯ（メタリルアルコールにＥＯが１モル付加したもの）、アリルアルコール−１ＥＯ（アリルアルコールにＥＯが１モル付加したもの）、３−メチル−３−ブテン−１−オール−１ＥＯ（３−メチル−３−ブテン−１−オールにＥＯが１モル付加したもの）、メタリルアルコール−２ＥＯ（メタリルアルコールにＥＯが２モル付加したもの）、アリルアルコール−２ＥＯ（アリルアルコールにＥＯが２モル付加したもの）、３−メチル−３−ブテン−１−オール−２ＥＯ（３−メチル−３−ブテン−１−オールにＥＯが２モル付加したもの）が、圧縮強度向上の観点から、より好ましい。
【００４５】
上記アルキレンオキサイドとしては、圧縮強度向上の観点から、炭素数２以上１８以下のアルキレンオキサイドが好ましい。より好ましくは炭素数２以上８以下のアルキレンオキサイドであり、更に好ましくは、炭素数２以上４以下のアルキレンオキサイドが好ましい。例えば、エチレンオキサイド、プロピレンオキサイド、ブチレンオキサイド、イソブチレンオキサイド、スチレンオキサイド等が挙げられる。中でも、エチレンオキサイド、プロピレンオキサイド、ブチレンオキサイドが好ましく、より好ましくはエチレンオキサイドである。また、２種以上のアルキレンオキサイドを用いてもよく、この場合、付加反応形態としては、ランダム付加、ブロック付加、交互付加等のいずれの形態であってもよいが、圧縮強度向上の観点から、ランダム付加が好ましい。
【００４６】
単量体（Ａ３’）として具体的には、例えば、ビニルアルコールアルキレンオキサイド付加物、（メタ）アリルアルコールアルキレンオキサイド付加物、３−ブテン−１−オールアルキレンオキサイド付加物、イソプレニルアルコール（３−メチル−３−ブテン−１−オール）アルキレンオキサイド付加物、３−メチル−２−ブテン−１−オールアルキレンオキサイド付加物、２−メチル−３−ブテン−２−オールアルキレンオキサイド付加物、２−メチル−２−ブテン−１−オールアルキレンオキサイド付加物、２−メチル−３−ブテン−１−オールアルキレンオキサイド付加物等が好ましい。
【００４７】
単量体（Ａ３’）としてより具体的には、例えば、メトキシポリエチレングリコールモノメタリルエーテル、エトキシポリエチレングリコールモノメタリルエーテル、プロポキシポリエチレングリコールモノメタリルエーテル、ブトキシポリエチレングリコールモノメタリルエーテル、フェノキシポリエチレングリコールモノメタリルエーテル、ポリエチレングリコールモノビニルエーテル、ポリエチレングリコールモノアリルエーテル、ポリエチレングリコールモノメタリルエーテル、ポリエチレングリコールモノ（２−メチル−２−プロペニル）エーテル、ポリエチレングリコールモノ（２−ブテニル）エーテル、ポリエチレングリコールモノ（３−メチル−３−ブテニル）エーテル、ポリエチレングリコールモノ（３−メチル−２−ブテニル）エーテル、ポリエチレングリコールモノ（２−メチル−３−ブテニル）エーテル、ポリエチレングリコールモノ（２−メチル−２−ブテニル）エーテル、ポリエチレングリコールモノ（１，１−ジメチル−２−プロペニル）エーテル、ポリエチレンポリプロピレングリコールモノ（３−メチル−３−ブテニル）エーテル、メトキシポリエチレングリコールモノ（３−メチル−３−ブテニル）エーテル、エトキシポリエチレングリコールモノ（３−メチル−３−ブテニル）エーテル、１−プロポキシポリエチレングリコールモノ（３−メチル−３−ブテニル）エーテル、シクロヘキシルオキシポリエチレングリコールモノ（３−メチル−３−ブテニル）エーテル、フェノキシポリエチレングリコールモノ（３−メチル−３−ブテニル）エーテル、メトキシポリエチレングリコールモノアリルエーテル、エトキシポリエチレングリコールモノアリルエーテル、フェノキシポリエチレングリコールモノアリルエーテル、メトキシポリエチレングリコールモノ（２−メチル−２−プロペニル）エーテル、エトキシポリエチレングリコールモノ（２−メチル−２−プロペニル）エーテル、フェノキシポリエチレングリコールモノ（２−メチル−２−プロペニル）エーテル等が、圧縮強度向上の観点から、好ましい。
【００４８】
次に、共重合体（ＡＹ）を得る方法について説明する。
共重合体（ＡＹ）を得る方法としては、重合開始剤を用いて、単量体（Ａ２’）及び単量体（Ａ３’）、並びに、必要に応じてその他の単量体を含む単量体成分を共重合させればよいが、共重合体（ＡＹ）を構成する構成単位が上述した範囲内となるように、単量体成分に含まれる単量体の種類や使用量を適宜設定することが好ましい。すなわち、共重合体（ＡＹ）を構成する構成単位の割合が上述した好適な範囲となるように、単量体成分に含まれる単量体の種類や使用量を適宜設定することが好ましい。
【００４９】
したがって、共重合体（ＡＹ）を得るために使用される全単量体成分１００質量％に対し、単量体（Ａ２’）及び単量体（Ａ３’）のそれぞれの含有量を１質量％以上とすることが好適である。
また、単量体（Ａ２’）及び単量体（Ａ３’）の合計量１００質量％中に占める単量体（Ａ２’）の含有割合としては、圧縮強度向上の観点から、好ましくは４質量％以上、より好ましくは５質量％以上、更に好ましくは６質量％以上であり、そして、好ましくは６０質量％以下、より好ましくは３０質量％以下、更に好ましくは２０質量％以下、より更に１６質量％以下である。
また、単量体（Ａ２’）及び単量体（Ａ３’）の合計量１００質量％中に占める単量体（Ａ３’）の含有割合としては、圧縮強度向上の観点から、好ましくは６０質量％以上、より好ましくは７０質量％以上、更に好ましくは８０質量％以上、より更に好ましくは８４質量％以上であり、そして、好ましくは９６質量％以下、より好ましくは９５質量％以下、更に好ましくは９４質量％以下である。
【００５０】
また上記単量体（Ａ２’）及び単量体（Ａ３’）の合計の比率（質量％）としては、共重合体（ＡＹ）の全構成単量体１００質量％に対し、７０質量％以上１００質量％以下であることが、圧縮強度向上の観点から、好ましい。すなわち、その他の単量体の含有割合は、全単量体成分１００質量％に対し、０質量％以上３０質量％以下であることが好ましい。共重合体（ＡＹ）の全構成単量体１００質量％中の単量体（Ａ２’）及び単量体（Ａ３’）の合計の比率としてより好ましくは８０質量％以上１００質量％以下、更に好ましくは９０質量％以上１００質量％以下、より更に好ましくは９５質量％以上１００質量％以下である。
【００５１】
また分散性の高い共重合体（ＡＹ）を高収率で得るためには、共重合体（ＡＹ）の全構成単量体１００モル％に対して単量体（Ａ３’）が占める割合が、圧縮強度向上の観点から、５０モル％以下であることが好ましい。より好ましくは４８モル％以下である。
【００５２】
上記共重合は、溶液重合や塊状重合等の通常の方法で行うことができる。溶液重合は回分式でも連続式でも行うことができ、その際に使用される溶媒としては、例えば、水；メチルアルコール、エチルアルコール、イソプロピルアルコール等のアルコール；ベンゼン、トルエン、キシレン、シクロヘキサン、ｎ−ヘキサン等の芳香族又は脂肪族炭化水素；酢酸エチル等のエステル化合物；アセトン、メチルエチルケトン等のケトン化合物；テトラヒドロフラン、ジオキサン等の環状エーテル化合物等が挙げられる。中でも、原料単量体及び得られる重合体の溶解性の観点から、水及び炭素数１以上４以下の低級アルコールからなる群より選択される少なくとも１種を用いることが好ましく、その中でも、水が脱溶剤工程を省略できる点でより好ましい。
【００５３】
共重合体（ＡＹ）の重量平均分子量（Ｍｗ）としては、その取り扱い性やセメント組成物の保持性等と圧縮強度向上の観点から、重量平均分子量（Ｍｗ）が５０万以下であることが好適である。より好ましくは３０万以下、更に好ましくは２０万以下、より更に好ましくは１０万以下である。また、ある程度セメント粒子に吸着した方が性能を発揮しやすく、Ｍｗが大きいほど吸着力が大きくなるという観点から、Ｍｗは３０００以上であることが好ましい。より好ましくは５０００以上であり、更に好ましくは７０００以上であり、より更に好ましくは１万以上、より更に好ましくは２万以上である。なお、共重合体（ＡＹ）の重量平均分子量は、ゲルパーミエーションクロマトグラフィー法（ポリエチレングリコール換算）によるものであり、具体的な条件は後述の実施例の通りである。
【００５４】
〔共重合体（ＡＺ）〕
共重合体（ＡＺ）は、不飽和アルコールアルキレンオキサイド系化合物に由来する前記式（Ａ４）で示される構成単位（Ａ４’）、不飽和カルボン酸系化合物に由来する前記式（Ａ５）で示される構成単位（Ａ５’）及び前記式（Ａ６）で示される構成単位（Ａ６’）を含んで構成されるポリカルボン酸系共重合体であって、
該重合体の主鎖骨格に結合するグラフト鎖は主としてエチレンオキサイドから構成されるポリアルキレンオキサイド鎖を含み、該グラフト鎖の末端は水酸基であり、
該構成単位（Ａ４’）におけるポリアルキレンオキサイド鎖の水酸基側末端部が、炭素数３又は４のアルキレンオキサイドを、該アルキレンオキサイド鎖の全モル量に対して０．１モル％以上３０モル％以下の割合で有する、
ポリカルボン酸系共重合体である。なお、共重合体（ＡＺ）からは、共重合体（ＡＸ）と共重合体（ＡＹ）は除かれる。
【００５５】
共重合体（ＡＺ）の構成単位（Ａ４’）において、一般式（Ａ４）中のポリアルキレンオキサイド鎖−（ＡＯ）ａ−は、好ましくは主としてエチレンオキサイドからなる。また、アルキレンオキサイド鎖の平均付加モル数ａは、分散性能を改善する点で、好ましくは３０以上、より好ましくは５０以上である。
構成単位（Ａ４’）において、ポリアルキレンオキサイド鎖の水酸基側の末端部は、炭素数３のプロピレンオキサイド又は炭素数４のブチレンオキサイドを、該アルキレンオキサイド鎖全モル数に対して０．１モル％以上３０モル％以下の範囲で含有する。減水性、スランプ保持性及びコンクリート粘性等を改良する観点と圧縮強度向上の観点から、前記末端部は、炭素数３のプロピレンオキサイド又は炭素数４のブチレンオキサイドを、該アルキレンオキサイド鎖全モル数に対して、好ましくは０．１モル％以上２０モル％以下の範囲で、より好ましくは０．１モル％以上１０モル％以下又は１２モル％以上２０モル％以下の範囲で、更に好ましくは、０．５モル％以上５モル％以下又は１５モル％以上２０モル％以下の範囲で含有する。
【００５６】
構成単位（Ａ４’）は、例えば、不飽和脂肪族アルコールのアルキレンオキサイド付加物等の化合物に由来する構成単位である。不飽和脂肪族アルコールとしては、炭素数３以上８以下の不飽和脂肪族アルコールが挙げられ、より具体的には、２−プロペン−１−オール（アリルアルコール）、３−メチル−３−ブテン−１−オールが挙げられる。
構成単位（Ａ４’）は、圧縮強度向上の観点から、３−メチル−３−ブテン−１−オールのアルキレンオキサイド付加物に由来するものが好ましい。
構成単位（Ａ４’）は、これら化合物のうち単独あるいは複数の組合せに由来する構成単位であってよい。
【００５７】
共重合体（ＡＺ）の構成単位（Ａ５’）は、具体的には、アクリル酸、メタクリル酸、フマル酸、マレイン酸、無水マレイン酸などの化合物に由来する構成単位である。より良い性能を発現するためにはフマル酸を相当な割合で、例えば重合体の総質量に対して１０質量％以上含有することが、圧縮強度向上の観点から、好ましい。
構成単位（Ａ５’）において酸（−ＣＯＯＨ）及び／または酸塩（−ＣＯＯＭ３）が含まれる場合、これらは酸の形態でも中和された形態でも良いが、圧縮強度向上の観点から、部分中和又は完全中和された形態が製品形態として好ましい。
【００５８】
また構成単位（Ａ５’）の−ＣＯＯＺ２は酸から誘導される基であり、Ｚ２は、具体的には、炭素数１乃至２２のアルキル基、ポリオキシアルキレン基、（アルコキシ）ポリオキシアルキレン基が挙げられる。−ＣＯＯＺ２をより具体的に示すと、（ｉ）メトキシポリエチレングリコールモノ（メタ）アクリレート、ポリエチレングリコールモノ（メタ）アクリレート等の（アルコキシ）ポリアルキレングリコールモノ（メタ）アクリレート、（ii）メトキシポリエチレングリコールモノマレート、メトキシポリエチレングリコールジマレート、ポリエチレングリコールモノマレート、ポリエチレングリコールジマレート等の（アルコキシ）ポリアルキレングリコールマレート、（iii）メトキシポリエチレングリコールモノフマレート、メトキシポリエチレングリコールジフマレート、ポリエチレングリコールモノフマレート、ポリエチレングリコールジフマレート等の（アルコキシ）ポリアルキレングリコールフマレート、が挙げられる。アルキレンオキサイドは単独付加又は混合付加することができ、二種以上のアルキレンオキサイドを用いる場合にはブロック付加、ランダム付加何れの形態であっても良い。フマル酸誘導体の具体例としてはメトキシポリエチレングリコールジフマレートを挙げることができる。
構成単位（Ａ５’）において、フマル酸及び／又はフマル酸誘導体に由来する構成単位を含む場合には、それら構成単位を、全構成単位（Ａ５’）の全質量に対して、圧縮強度向上の観点から、好ましくは１０質量％以上、より好ましくは２０質量％以上、更に好ましくは３０質量％以上、より更に好ましくは５０質量％以上、そして、１００質量％以下の割合で含むことが好ましい。
【００５９】
なお、構成単位（Ａ５’）では、−ＣＯＯＨ、−ＣＯＯＭ３、−ＣＯＯＺ２が混在していてもよい。すなわち、複数存在する−ＣＯＯＨの一部を中和すれば−ＣＯＯＨと−ＣＯＯＭ３とを混在させることができる。また、複数存在する−ＣＯＯＨの一部をＺ２となる化合物で化学修飾すれば−ＣＯＯＨと−ＣＯＯＺ２とを混在させることができる。更に、これらの手法を組み合わせることにより、−ＣＯＯＨ、−ＣＯＯＭ３、−ＣＯＯＺ２の任意の組み合わせを混在させることができる。
【００６０】
共重合体（ＡＺ）は、ポリアルキレンオキサイド鎖が、平均付加モル数５０以上のエチレンオキサイド鎖の末端に、プロピレンオキサイド又はブチレンオキサイドが結合してなるポリアルキレンオキサイド鎖（該プロピレンオキサイド又はブチレンオキサイドは該アルキレンオキサイド鎖の全モル数に対して０．１モル以上２０モル％以下の割合で含有する）を有する不飽和アルコールアルキレンオキサイド系化合物に由来する構成単位（Ａ４’）と、フマル酸由来の単量体を相当な割合（重合体の総質量に対して１０質量％以上）で含む構成単位（Ａ５’）とを含んでなることが、圧縮強度向上の観点から、好ましい。
【００６１】
構成単位（Ａ６’）中、Ｚ３を構成する二塩基酸としては総炭素数が２以上１０以下の脂肪族飽和二塩基酸、例えばシュウ酸、マロン酸、コハク酸、グルタル酸、アジピン酸、ピメリン酸、スベリン酸、アゼライン酸、セバシン酸等が挙げられ、ポリアルキレンポリアミンとしてはエチレンジアミン、ジエチレントリアミン、トリエチレンテトラミン、テトラエチレンペンタミン、ペンタエチレンヘキサミン、ヘキサエチレンヘプタミン、あるいはエチレン単位と窒素原子を多く含む混合体である高分子ポリエチレンポリアミンの混合物等を挙げることができる。
【００６２】
構成単位（Ａ６’）は、これら二塩基酸とポリアルキレンポリアミンの縮合物であるポリアミドポリアミン及び／又は、該ポリアミドポリアミンの活性イミノ基、アミノ基、アミド残基１当量に対して、炭素数２以上４以下のアルキレンオキサイドを０．１モル以上１０モル以下付加させたポリアミドポリアミン変性物が、無水マレイン酸、マレイン酸、フマル酸等とアミド結合を介し、主鎖の炭素原子と結合してなる単量体である。圧縮強度向上の観点から、炭素数２以上４以下のアルキレンオキサイドは、エチレンオキサイドが好ましい。
これらポリアミドポリアミン又はポリアルキレンオキサイド変性ポリアミドポリアミンは水溶液で塩基性を示す性質を有するものもある為、ポリカルボン酸系共重合体（ＡＺ）の中和剤として作用することもある。
【００６３】
共重合体（ＡＺ）は、構成単位（Ａ４’）、構成単位（Ａ５’）及び構成単位（Ａ６’）の合計１００質量％中、構成単位（Ａ４’）の割合が、好ましくは５０質量％以上、より好ましくは６０質量％以上、そして、好ましくは９０質量％以下である。
また、共重合体（ＡＺ）は、構成単位（Ａ４’）、構成単位（Ａ５’）及び構成単位（Ａ６’）の合計１００質量％中、構成単位（Ａ５’）の割合が、好ましくは８質量％以上、そして、好ましくは４０質量％以下、より好ましくは３０質量％以下である。
また、共重合体（ＡＺ）は、構成単位（Ａ４’）、構成単位（Ａ５’）及び構成単位（Ａ６’）の合計１００質量％中、構成単位（Ａ６’）の割合が、好ましくは２質量％以上、そして、好ましくは１０質量％以下、より好ましくは７質量％以下である。
【００６４】
共重合体（ＡＺ）は、構成単位（Ａ４’）、構成単位（Ａ５’）及び構成単位（Ａ６’）以外の構成単位（Ａ７’）を含有することができる。
構成単位（Ａ７’）の由来となる化合物としては、（メタ）アクリル酸（塩）、（メタ）アクリル酸ポリアルキレングリコールモノアルキルエーテル、（メタ）アリルスルホン酸（塩）、スチレンスルホン酸（塩）、（メタ）アクリル酸アルキル、スチレン、（メタ）アクリルアミド等の慣用のポリカルボン酸系セメント分散剤用単量体として例示される化合物であり、構成単位（Ａ４’）乃至（Ａ６’）と重合体を形成可能な化合物であればその種類は特に限定されない。
構成単位（Ａ７’）の割合は、共重合体（ＡＺ）の全構成単位中、０質量％以上３０質量％以下の範囲にあることが、圧縮強度向上の観点から、好ましい。
【００６５】
共重合体（ＡＺ）を得るにあたり、構成単位（Ａ４’）の由来となる不飽和アルコールアルキレンオキサイド付加物の製造方法、及び共重合体（ＡＺ）を得る重合方法は特に限定されない。
ただし、上記不飽和アルコールアルキレンオキサイド付加物製造時のアルキレンオキサイド付加反応においては、重合活性基（不飽和基）がその重合活性を失わない、重合活性基の位置を転移させない、及び、副生するジオール分を低減することなどに留意して製造される必要がある。なお、これら重合活性基を有するアルコールのポリアルキレンオキサイド付加物は、製造後に精製過程の有無に係わらず重合用原料とし使用することができる。
共重合体（ＡＺ）の製造方法に於いては、溶剤重合、水溶液重合、連続式、バッチ式の何れの方法においても同様の重合物を得ることができるが、一般的に水溶液重合で行われることが多い。
【００６６】
構成単位（Ａ６’）の製造方法は、通常のアマイド化法に従い、二塩基酸とポリアミドポリアミンを縮合させ、更にマレイン酸、フマル酸、無水マレイン酸とのアマイド基を形成し、必要に応じアルキレンオキサイドを付加する方法、二塩基酸とポリアミドポリアミンとの縮合物或いはアルキレンオキサイドを付加したアルキレンオキサイド変性ポリアミドポリアミンを形成させポリカルボン酸系重合体にグラフト化させる方法、ポリアミドポリアミンを形成後ポリカルボン酸系重合体にグラフト化させたポリマー水溶液にアルキレンオキサイドを付加する方法等を挙げることができる。
【００６７】
共重合体（ＡＺ）の重量平均分子量は、減水性、スランプの保持性の観点から、３，０００以上５００，０００の範囲が好ましい。より好ましくは、重量平均分子量が１０，０００以上１００，０００以下の範囲であることが、更に減水性及びスランプ保持性を発現するため望ましい。また水溶液重合においてラジカル重合開始剤等の種類及び／又は使用量を調整することにより、分子量を制御することが可能であるが、連鎖移動剤等を併用すれば分子量分布の制御を行うことも可能である。なお、共重合体（ＡＺ）の重量平均分子量は、ゲルパーミエーションクロマトグラフィー法（ポリエチレングリコール換算）によるものであり、具体的な条件は後述の実施例の通りである。
【００６８】
なお共重合体（ＡＺ）は、本発明の効果を損なわない限り、共重合体（ＡＺ）と、各々の重合工程、アルキレンオキサイド付加工程等で発生した未反応成分及び／又は副反応物とを含む混合物を用いることができる。
【００６９】
（Ａ）成分としては、混練時間の短縮の観点と圧縮強度向上の観点から、共重合体（ＡＸ）が好ましい。中でも一般式（Ａ１）中のｎ１は、凝結遅延を抑制する観点と圧縮強度向上の観点から、１００以上が好ましく、１０５以上がより好ましく、１１０以上が更に好ましく、共重合の容易性の観点と圧縮強度向上の観点から、２００以下が好ましく、１５０以下がより好ましい。
【００７０】
＜（Ｂ）成分＞
（Ｂ）成分は、直鎖アルキル基の炭素数が８以上１０以下の直鎖アルキルスルホン酸及びその塩、並びに直鎖アルキル基の炭素数が８以上１０以下の直鎖アルキル硫酸エステル及びその塩から選ばれる１種以上の化合物である。
【００７１】
（Ｂ）成分は、強アルカリ領域での耐塩性の観点と圧縮強度向上の観点から、直鎖アルキル基の炭素数が８以上１０以下の直鎖アルキル硫酸エステル及びその塩から選ばれる１種以上の化合物が好ましい。
【００７２】
（Ｂ）成分は、起泡を安定させることと泡の直径を大きくすることを両立する観点と圧縮強度向上の観点から、アルキル基の炭素数が８以上であり、１０以下である。水硬性組成物の硬化体の強度の観点から、アルキル基の炭素数は８が好ましい。安定で大きな起泡を得る観点と圧縮強度向上の観点から、アルキル基の炭素数は１０が好ましい。
【００７３】
＜水硬性粉体＞
本発明の水硬性組成物に使用される水硬性粉体は、水和反応により硬化する物性を有する粉体のことであり、セメント、石膏等が挙げられる。セメントとしては、普通ポルトランドセメント、ビーライトセメント、中庸熱セメント、早強セメント、超早強セメント、耐硫酸セメント、及びメーソンリーセメントから選ばれるセメントが好ましい。また、セメントに、高炉スラグ、フライアッシュ、シリカフューム、石粉（炭酸カルシウム粉末）等が添加されたものでもよい。石膏は高品質の中和石膏、さまざまな不純物を含む天然石膏、りん酸の副産物であるりん酸石膏、火力発電で発生する排煙脱硫石膏などのいずれの石膏も用いることが出来る。これらの石膏成分としては、硫酸カルシウム二水和物、硫酸カルシウム−α−半水和物、硫酸カルシウム−β−半水和物、又は無水硫酸カルシウム、及びそれらの混和物から選択され、硫酸カルシウム−β−半水和物を含有していることが好ましい。
【００７４】
＜骨材＞
本発明の水硬性組成物は、骨材を含有することができる。骨材としては、細骨材及び粗骨材から選ばれる骨材が挙げられる。細骨材として、ＪＩＳ  Ａ０２０３−２３０２で規定されるものが挙げられる。細骨材としては、川砂、陸砂、山砂、海砂、石灰砂、珪砂及びこれらの砕砂、高炉スラグ細骨材、フェロニッケルスラグ細骨材、軽量細骨材（人工及び天然）及び再生細骨材等が挙げられる。また、粗骨材として、ＪＩＳＡ０２０３−２３０３で規定されるものが挙げられる。例えば粗骨材としては、川砂利、陸砂利、山砂利、海砂利、石灰砂利、これらの砕石、高炉スラグ粗骨材、フェロニッケルスラグ粗骨材、軽量粗骨材（人工及び天然）及び再生粗骨材等が挙げられる。細骨材、粗骨材は種類の違うものを混合して使用しても良く、単一の種類のものを使用しても良い。
【００７５】
＜水硬性組成物＞
本発明の水硬性組成物は、水硬性粉体１００質量部に対し（Ａ）成分を０．０１質量部以上１質量部以下含有する。水硬性粉体の分散性の観点から（Ａ）成分の含有量は、圧縮強度向上の観点から、水硬性粉体１００質量部に対し、０．０１質量部以上であり、０．０３質量部以上が好ましく、０．０４質量部以上がより好ましい、また、（Ａ）成分の含有量は、水硬性粉体１００質量部に対し、１質量部以下であり、０．４質量部以下が好ましく、０．１５質量部以下がより好ましく、０．１２質量部以下が更に好ましい。
【００７６】
本発明の水硬性組成物は、水硬性粉体１００質量部に対し（Ｂ）成分を０．０１質量部以上１質量部以下含有する。起泡性の観点と圧縮強度向上の観点から、（Ｂ）成分の含有量は、水硬性粉体１００質量部に対し、０．０１質量部以上であり、そして、１質量部以下であり、０．４質量部以下が好ましく、０．１５質量部以下がより好ましい。
【００７７】
本発明の水硬性組成物は、（Ａ）成分と（Ｂ）成分の質量比が、（Ｂ）成分による起泡効果を十分に発現させる観点と圧縮強度向上の観点から、（Ａ）／（Ｂ）で、０．１以上が好ましく、０．５以上がより好ましい。また、２以下が好ましく、１．２以下がより好ましい。
【００７８】
本発明の水硬性組成物の水（Ｗ）と水硬性粉体（Ｐ）の質量比〔（Ｗ）／（Ｐ）×１００（％）〕は、水硬性組成物の流動性の観点と圧縮強度向上の観点から、３５％以上が好ましく、４０％以上がより好ましく、そして、水硬性組成物の硬化後の強度の観点から、７０％以下が好ましく、６０％以下がより好ましい。
【００７９】
本発明では、気泡が、（Ａ）成分と（Ｂ）成分と水とを含有する液体組成物を起泡させて得られた気泡であることが好ましい。本発明では、圧縮強度向上の観点から、水硬性組成物が、気泡を、前記の（Ｗ）／（Ｐ）の質量比となるように含有することが好ましい。
【００８０】
本発明の水硬性組成物は、本発明の効果を損なわない範囲で、更にその他の成分を含有することもできる。例えば以下のものが挙げられる。
・早強剤又は促進剤：塩化カルシウム、亜硝酸カルシウム、硝酸カルシウム、臭化カルシウム、沃化カルシウム等の可溶性カルシウム塩、塩化鉄、塩化マグネシウム等の塩化物等、水酸化カリウム、炭酸塩、蟻酸又はその塩等。
・防水剤：樹脂酸又はその塩、脂肪酸エステル、油脂、シリコーン、パラフィン、アスファルト、ワックス等。
・消泡剤：ジメチルポリシロキサン系、ポリアルキレングリコール脂肪酸エステル系、鉱油系、油脂系、オキシアルキレン系、アルコール系、アミド系等。
・防錆剤：亜硝酸塩、燐酸塩、酸化亜鉛等。
【００８１】
本発明の水硬性組成物としては、セメントペースト、石膏ペースト、コンクリート、モルタルなどが挙げられる。
【００８２】
本発明の水硬性組成物は、密度が好ましくは０．３ｇ／ｃｍ３以上、より好ましくは０．５ｇ／ｃｍ３以上、そして、２．０ｇ／ｃｍ３以下、より好ましくは１．５ｇ／ｃｍ３以下の硬化体の製造に適している。
【００８３】
＜水硬性組成物の製造方法＞
本発明の水硬性組成物の製造方法は、次の工程１及び工程２を含む、水硬性組成物の製造方法である。
＜工程１＞
下記（Ａ）成分と下記（Ｂ）成分と水とを含有する液体組成物を起泡させて気泡を得る工程。
＜工程２＞
工程１で得られた気泡と水硬性粉体とを混練する工程であって、水硬性粉体１００質量部に対して工程１で用いた（Ａ）成分が０．０１質量部以上１質量部以下であり、水硬性粉体１００質量部に対して工程１で用いた（Ｂ）成分が０．０１質量部以上１質量部以下である、工程。
【００８４】
工程１での（Ａ）成分と（Ｂ）成分の質量比は、（Ｂ）成分による起泡効果を十分に発現させるためと圧縮強度向上の観点から、（Ａ）／（Ｂ）で、０．１以上が好ましく、０．５以上がより好ましい。また、２以下が好ましく、１．２以下がより好ましい。
【００８５】
工程２では、水硬性粉体の分散性の観点と圧縮強度向上の観点から、水硬性粉体１００質量部に対して工程１で用いた（Ａ）成分が０．０１質量部以上、好ましくは０．０３質量部以上、より好ましくは０．０４質量部以上、そして、１質量部以下、好ましくは０．４質量部以下、より好ましくは０．１５質量部以下、更に好ましくは０．１２質量部以下である。この割合となるように、水硬性粉体と工程１で得られた気泡とを混合する。
【００８６】
工程２では、起泡性の観点と圧縮強度向上の観点から、水硬性粉体１００質量部に対して工程１で用いた（Ｂ）成分が０．０１質量部以上、そして、１質量部以下、好ましくは０．４質量部以下、より好ましくは０．１５質量部以下である。この割合となるように、水硬性粉体を工程１で得られた気泡と混合する。
【００８７】
工程２での、工程１で得られた気泡と水硬性粉体との混練は、一般にモルタルやコンクリートの製造に用いられている混練機により行うことができる。混練機は、傾胴ミキサ、パン型ミキサ、強制二軸ミキサ、ジクロスミキサなどが使用でき、中でも強制二軸ミキサ（例えばＩＨＩ社製ＤＡＭ６０）やジクロスミキサ（例えば北川鉄工所製のＷＨＱ−６０Ａ）の使用が好ましい。
【００８８】
本発明の製造方法は、本発明の水硬性組成物の製造に好適である。本発明の水硬性組成物で述べた事項は、本発明の製造方法に適宜適用することができる。
【実施例】
【００８９】
（Ａ）成分、及び比較重合体として以下のものを用いた。なお、表では（Ａ）成分、（Ｂ）成分に該当しない成分も、便宜上、それらの成分の欄に記載した。
【００９０】
［（Ａ）成分］
・共重合体（ＡＸ１）：メタクリル酸／メタクリル酸ＥＯ付加物共重合体（＝９０／１０モル比、１２．５／８７．５質量比）、ＥＯ平均付加モル数１２０、Ｍｗ．４０，０００、ナトリウム塩
・共重合体（ＡＹ１）：アクリル酸／イソプレニルポリエチレンオキサイド共重合体（＝７６／２４モル比、９．６／９０．４質量比）、ＥＯ平均付加モル数４７、Ｍｗ．５０，０００、ナトリウム塩
・共重合体（ＡＺ１）：国際公開第２００８／０３２８００号（再表２００８／０３２８００）の製造例Ｂ２の方法で得られたポリカルボン酸系重合体〔構成単量体として、３−メチル−３−ブテン−１−オール５０ＥＯ２ＰＯ付加物（ブロック付加物、ＰＯ３．８モル％）、無水マレイン酸、フマル酸、及び前記公報の製造例Ａ１で得られたポリアミドポリアミンＡ１を含む。重量平均分子量２９，０００〕
【００９１】
［比較重合体］
・ＮＳＦ：ナフタレンスルホン酸ホルマリン縮合物、Ｍｗ．２０，０００、花王株式会社製、マイテイ１５０
【００９２】
共重合体（ＡＸ１）、共重合体（ＡＹ１）、共重合体（ＡＺ１）は、それぞれ、以下の条件にて１Ｈ−ＮＭＲ、ＧＰＣで分析を行った。
＊ＧＰＣ条件
装置：ＧＰＣ（ＨＬＣ−８３２０ＧＰＣ）東ソー株式会社製
カラム：Ｇ４０００ＰＷＸＬ＋Ｇ２５００ＰＷＸＬ（東ソー株式会社製）
溶離液：０．２Ｍリン酸バッファー／ＣＨ３ＣＮ＝９／１
流量：１．０ｍＬ／ｍｉｎ
カラム温度：４０℃
検出：ＲＩ
サンプルサイズ：０．２ｍｇ／ｍＬ
標準物質：ポリエチレングリコール換算（分子量８７５００、２５００００、１４５０００、４６０００、２４０００）
＊１Ｈ−ＮＭＲ条件
装置：ＭＲ−４００（Ａｇｉｌｅｎｔ）
重溶媒：重水
標準物質：３−（トリメチルシリル）−２，２’，３，３’−テトラジュウテロプロピオン酸（略称：ＴＭＳＰ−ｄ４）
【００９３】
また、比較重合体のＮＳＦは以下の条件にて分析を行なった。
＊ＧＰＣ条件
カラム：Ｇ４０００ＳＷＸＬ＋Ｇ２００ＳＷＸＬ（東ソー株式会社製）
溶離液：３０ｍＭＣＨ３ＣＯＯＮａ／ＣＨ３ＣＮ＝６／４（ｐＨ＝６．９）
流量：１．０ｍＬ／ｍｉｎ
カラム温度：４０℃
検出：ＵＶ（２８０ｎｍ）
サンプルサイズ：２ｍｇ／ｍＬ，０．０１ｍＬ
標準物質：ポリスチレンスルホン酸換算
＊１Ｈ−ＮＭＲ条件
共重合体（ＡＸ１）、共重合体（ＡＹ１）、共重合体（ＡＺ１）と同様の条件
【００９４】
＜実施例１及び比較例１＞
（１）セメントペースト配合
【００９５】
【表１】
0006305888.tif 000007
【００９６】
表中の成分は以下である。
Ｃ：普通ポルトランドセメント（太平洋セメント株式会社製／住友大阪セメント株式会社製＝５０質量％／５０質量％）（密度３．１６ｇ／ｃｍ３）
Ｗ：和歌山市水道水
【００９７】
（２）セメントペーストの製造
発泡前を基準として表１の単位量となる量の水と、表２の添加量となる（Ａ）成分、（Ｂ）成分とをハンドミキサー（ナショナル社製、ハンドミキサー  ＭＫ−Ｈ３）により高速（速度３）で３０秒攪拌、混合し、発泡前を基準として表１の単位量となる量のセメントを加え、再び前記ハンドミキサーで高速で１〜２分攪拌、混合し、気泡を含有するセメントペーストを製造した。製造は２０℃の条件で行った。ここで、（Ａ）成分の添加量は、セメントペーストのフローが１２０〜１８０ｍｍの間となる量を採用した。セメントペーストフローの測定は、混練によって得られたセメントペーストを、上部内径５０ｍｍ、底部内径５０ｍｍ、高さ５０ｍｍのコーンに充填し、引き抜き後の値（ｍｍ）を測定した。なお、（Ａ）成分、（Ｂ）成分の添加量は、セメント１００質量部に対して表２の通りとした。
【００９８】
（３）セメントペーストの強度試験
上記で得られたセメントペーストを、ＪＩＳ  Ａ  １１３２に基づき、円柱型プラモールド（底面の直径：５ｃｍ、高さ１０ｃｍ）に、二層詰め方式により充填し、２０℃で気中養生を施した。養生後に脱型したセメントペーストの硬化体の７日強度をＪＩＳ  Ａ  １１０８に基づいて圧縮強度を測定した。
また、強度試験の直前の供試体の密度を、アルキメデスの原理を利用して算出した。具体的には、水中の供試体質量と空気中の供試体質量を測定し、以下の式１を利用して算出した。
また、以下の式２より供試体の密度を１．３ｇ／ｃｍ３に補正した際の予想強度（以下、補正値１．３という）を算出した。ここで、同じ実施例又は比較例について、表２に示す（Ｂ）成分の添加量が少ない方の供試体の密度を「密度１」、その強度を「強度１」とし、（Ｂ）成分の多い方の供試体の密度を「密度２」、その強度を「強度２」とした。
【００９９】
供試体の密度＝（供試体の気中質量）／｛（供試体の気中質量）―（供試体の水中質量）｝    …式１
【０１００】
【数１】
0006305888.tif 000008
【０１０１】
これらの結果を表２に示した。
【０１０２】
【表２】
0006305888.tif 000009
【０１０３】
表２中、（Ａ）成分、（Ｂ）成分の添加量は、セメント１００質量部に対する質量部である。
表２の結果より、（Ａ）成分の所定のポリカルボン酸系共重合体と、（Ｂ）成分の所定のアルキル硫酸塩又はアルキルスルホン酸塩とを用いた場合は、気泡を含有するセメントペーストから製造した硬化体の７日後の圧縮強度がより向上することがわかる。
【０１０４】
＜実施例２及び比較例２＞
（１）石膏ペースト配合
【０１０５】
【表３】
0006305888.tif 000010
【０１０６】
表中の成分は以下である。
Ｇ：サクラ印焼石膏（吉野石膏株式会社製）
Ｗ：和歌山市水道水
【０１０７】
（２）石膏ペーストの製造
発泡前を基準として表３の単位量となる量の水と、表４の添加量となる（Ａ）成分、（Ｂ）成分とをハンドミキサー（ナショナル社製、ハンドミキサー  ＭＫ−Ｈ３）により高速（速度３）で３０秒攪拌、混合し、発泡前を基準として表３の単位量となる量の石膏を加え、再び前記ハンドミキサーで高速で１〜２分攪拌、混合して気泡を含有する石膏ペーストを製造した。製造は２０℃の条件で行った。ここで、（Ａ）成分の添加量は、石膏ペーストのフローが１２０〜１８０ｍｍの間となる量を採用した。石膏ペーストフローの測定は、混練によって得られた石膏ペーストを、上部内径５０ｍｍ、底部内径５０ｍｍ、高さ５０ｍｍのコーンに充填し、引き抜き後の値（ｍｍ）を測定した。なお、（Ａ）成分、（Ｂ）成分の添加量は、石膏１００質量部に対して表４の通りとした。
【０１０８】
（３）石膏ペーストの強度試験
上記で得られた石膏ペーストを、ＪＩＳ  Ａ  １１３２に基づき、円柱型プラモールド（底面の直径：５ｃｍ、高さ１０ｃｍ）に、二層詰め方式により充填し、２０℃で気中養生を施した。養生後に脱型した石膏ペーストの硬化体の７日強度をＪＩＳ  Ａ  １１０８に基づいて圧縮強度を測定した。
また、強度試験の直前の供試体密度を、実施例１の式１により算出した。
更に、以下の式３より供試体の密度を１．５ｇ／ｃｍ３に補正した際の予想強度（以下、補正値１．５という）を算出した。ここで、同じ実施例又は比較例について、表４に示す（Ｂ）成分の添加量が少ない方の供試体の密度を「密度１」、その強度を「強度１」とし、（Ｂ）成分の多い方の供試体の密度を「密度２」、その強度を「強度２」とした。
【０１０９】
【数２】
0006305888.tif 000011
【０１１０】
これらの結果を表４に示した。
【０１１１】
【表４】
0006305888.tif 000012
【０１１２】
表４の結果より、（Ａ）成分の所定のポリカルボン酸系共重合体と、（Ｂ）成分の所定のアルキル硫酸塩とを用いた場合は、気泡を含有する石膏ペーストから製造した硬化体の７日後の圧縮強度がより向上することがわかる。